(57)【要約】光学結晶プリフォームから線引きされるフォトニックバンドギャップ結晶導波路ファイバの改良された性質を提供する当該プリフォームの製造方法が開示される。光学結晶プリフォームの欠陥は、特定の形状若しくは組成を有する材料を使用して形成される。欠陥壁は、滑らかな壁の欠陥を有するフォトニックバンドギャップ結晶導波路ファイバを与えるように優先してエッチングされる。【特許請求の範囲】
【請求項１】
光学結晶導波路ファイバプリフォームの製造方法であって、
a)  光学結晶の第１の部分を形成する第１の複数のチューブであって、前記第１の複数のチューブのうちの第１のチューブのグループは前記チューブの円周方向に沿って変化する壁厚さを有して前記チューブの薄壁部分及び厚壁部分を与え、前記第１の複数のチューブを束ねて前記チューブの隣接したもの同士の前記薄壁部分を互いに当接させるステップと、
b)  それぞれが実質的に均一な壁厚さを有する第２の複数のチューブを前記束のまわりに集めて前記光学結晶の第２の部分を形成するステップと、
c)  前記第１の複数のチューブ及び前記第２の複数のチューブの壁をエッチングして、当接した前記薄壁部分をエッチングして光学結晶に欠陥を形成するステップと、を含むことを特徴とする方法。
【請求項２】
前記第１の複数のチューブと前記第２の複数のチューブは長軸を有し、前記チューブの長軸に対して垂直方向に前記光学結晶を通る断面内において、隣接したチューブの薄壁部分の互いに当接する点を接続したラインが連続しており且つそれ自体で閉じていることを特徴とする請求項１記載の方法。
【請求項３】
前記点を接続したラインが実質的に対称形の幾何学的図形であることを特徴とする請求項２記載の方法。
【請求項４】
前記幾何学的図形が円形及び多角形からなるグループから選択されることを特徴とする請求項３記載の方法。
【請求項５】
前記第１の複数のチューブの前記チューブの前記グループの各々のチューブは、中心を有する外壁面と中心を有する内壁面とによって特徴づけられ、前記外壁面の中心は前記内壁面の中心から離間していることを特徴とする請求項１記載の方法。
【請求項６】
前記外壁面及び前記内壁面はそれぞれ円形及び多角形からなるグループから選択されることを特徴とする請求項５記載の方法。
【請求項７】
前記外壁面が六角形であって且つ内壁面が円形であることを特徴とする請求項６記載の方法。
【請求項８】
前記第１の複数のチューブは第１のエッチング速度を有する第１の組成を有し、前記第２の複数のチューブは第２のエッチング速度を有する第２の組成を有し、前記第１のエッチング速度は前記第２のエッチング速度よりも大きいことを特徴とする請求項１記載の方法。
【請求項９】
フォトニックバンドギャップ結晶導波路ファイバの製造方法であって、
a)  光学結晶の第１の部分を形成する第１の複数のチューブであって、前記第１の複数のチューブのうちのチューブのグループは前記チューブの薄壁部分及び厚壁部分を与えるように前記チューブの円周方向に沿って変化する壁厚さを有し、前記第１の複数のチューブの前記チューブのうちの隣接したもの同士の前記薄壁部分を互いに当接するように束ねるステップと、
b)  それぞれが実質的に均一な壁厚さを有する第２の複数のチューブを前記束のまわりに集めて前記光学結晶の第２の部分を形成するステップと、
c)  前記第１の複数のチューブ及び前記第２の複数のチューブの壁をエッチングして、当接した前記薄壁部分がエッチングされて光学結晶に欠陥が形成されるステップであって、前記第１及び第２の複数のチューブは長軸を有し、前記光学結晶は前記長軸に対して垂直な断面を有するステップと、
d)  ステップc)の後に前記第１及び第２の複数のチューブの各々の長軸に対して垂直方向の前記光学結晶の断積を減じて導波路ファイバを形成するステップと、を含むことを特徴とする方法。
【請求項１０】
前記ステップd)の後に、前記光学結晶の前記欠陥の前記外面は中心点のまわりに対称であることを特徴とする請求項９記載の方法。
【請求項１１】
波長λの光が前記欠陥内を伝搬し、前記外面上の２つの対向する点間の最短距離と、前記外面上の２つの対向する点間の最長距離との差が前記λに等しいことを特徴とする請求項10記載の方法。
【請求項１２】
光学結晶導波路ファイバプリフォームの製造方法であって、
a)  前記光学結晶の第１の端部から第２の端部まで伸張する壁によって一方から分離された複数の開口部を有する光学結晶を形成するステップと、
b)  前記壁をエッチングして材料を除去するステップと、を含み、
前記複数の開口部は、それぞれ壁を有する第１及び第２のグループに分割され、前記第１のグループは前記第２のグループに隣接し且つ前記第２のグループによって包囲され、第１のエッチング速度によって特徴づけられる第１の組成の壁を有し、前記第２のグループは第２のエッチング速度によって特徴づけられる第２の組成の壁を有し、前記第１のエッチング速度は前記第２のエッチング速度よりも大きいことを特徴とする方法。
【請求項１３】
前記壁を有する開口部の前記第１のグループ及び前記第２のグループはそれぞれ第１及び第２のタイプのチューブからなることを特徴とする請求項12記載の方法。
【請求項１４】
前記光学結晶は押出体であることを特徴とする請求項13記載の方法。
【発明の詳細な説明】
【技術分野】
【０００１】
本出願は、2001年4月17日に出願された米国仮出願第60/284,242号による優先権及びその利益を請求する。
【０００２】
本発明は、一般にフォトニックバンドギャップ結晶導波路ファイバを線引き可能な、欠陥を有するフォトニック結晶プリフォームの製造方法に関し、特にフォトニック結晶プリフォームの欠陥の形成方法に関する。
【背景技術】
【０００３】
全反射の原理によって光を導く光導波路が20年以上に亘ってすでに商用されてきた。この設計の光導波路は、通信分野において先駆けて量子ステップを示していたにもかかわらず、他の導波路ファイバ設計の研究が続けられてきた。全反射メカニズムの１つの欠点は、光を導波路ファイバの高い屈折率部分、すなわちコア部分に制限することである。高屈折率コアの密度は一般的に高く、レイリー散乱による高い減衰及び高い非線形係数を特徴とする。比較的大なる実効面積を有する全反射導波路の設計によって有害な非線形効果が緩和され得る。しかしながら、一般的にコア屈折率分布において、より大なる実効面積を与えるように設計すると、その複雑さが増加するのである。この複雑さは一般的にコスト増をまねく。
【０００４】
更に近年、「回折」が材料中に光を導く手段として研究されている。上記した制限メカニズムが回折である光ガイドプロトコルにおいては、光が導かれる材料（すなわち光導波路のコア）は、比較的低い屈折率を有し、故に低い密度を有し得る。実際、導波路コアとしてガスや脱気を使用することが実際に行われている。
【０００５】
回折タイプの光導波路としての用途に非常に適した特定の構造は、フォトニックバンドギャップ結晶である。光学結晶自身は、導かれる光波長のオーダーの間隔を有する規則格子である。この光学結晶は第１の屈折率を有する第１の材料から形成される。そして第２の屈折率を有する第２材料が一般的な格子若しくはアレイの形でこの第１の材料に埋め込まれる。これが基本的な光学結晶の構造である。この基本設計のバリエーションは、フォトニックバンドギャップ結晶の製造上で２つ以上の材料を含むことができる。格子構造の詳細における有益なバリエーションの数は非常に多数ある。
【０００６】
基本的な光学結晶構造では、「第２の材料」は単に第１の材料内に形成された孔若しくはボイドであってもよい。すなわち、ボイドは光学結晶の第２材料として機能する。材料の屈折率差及び埋め込まれた形態の空間配列及びピッチ（形態間の中心距離）によって、光学結晶は特定の波長バンドの範囲内の波長の光を伝播しない。これは、光学結晶の「バンドギャップ」であって、光を制限する光学結晶の性質である。この性質により、この構造がフォトニックバンドギャップ結晶という名前を与えられた。
【０００７】
光導波路（若しくは、より概念的には電磁気エネルギーを導く構造）を形成するために、欠陥がフォトニックバンドギャップ結晶内に形成される。欠陥は格子構造の不連続点であって、格子のピッチ、異なる屈折率の材料による一部の格子の置換若しくは一部のフォトニックバンドギャップ結晶材料の除去で変化し得る。欠陥の形状及びサイズは、光学結晶のバンドギャップ内の各波長を有する光伝搬の１つ以上のモードを生じるように選択、すなわち支持するように選択される。欠陥の壁はこのような材料（フォトニックバンドギャップ結晶）でできており、これは欠陥によって生じるモードを伝播しない。
【０００８】
全反射光導波路との類似点において、欠陥は導波路コアとして作用し、フォトニックバンドギャップ結晶はクラッドとして作用する。しかしながら、導波路のメカニズムにおいて、コアが非常に低い屈折率を有することができて、これにより低い減衰及び小さい非線形係数の利点を実現させる。
【０００９】
フォトニックバンドギャップ結晶導波路によって提供される潜在的利点のため、製造工程で使用されるように調整されたフォトニックバンドギャップ結晶導波路を製造する効果的で低コストの方法を特定する必要がある。
【００１０】
かかる方法は、複数の長手方向の通路を有するプリフォームを形成するステップと、前記通路をエッチングして所望のプリフォームの幾何学的形状を達成するステップと、プリフォームをフォトニックバンドギャップ結晶導波路ファイバに線引きするステップとを含む。従って、エッチングされた構造から形成される導波路のエッチング効率及び性能の改善が以下に検討された主要な効果的なステップである。
【発明の開示】
【課題を解決するための手段】
【００１１】
本発明の１つの特徴は、複数の第１チューブ及び複数の第２チューブのアセンブリを使用した光学結晶導波路ファイバプリフォームの形成方法である。光学結晶の第１の部分は、チューブの円周方向に沿って変化する壁厚さを有するチューブの第１の複数を使用して形成される。ここで、円周はチューブの長さ方向と垂直な面内にある。壁厚さはチューブの長さ方向に沿っては変化しないことがわかる。光学結晶のこの第１の部分のチューブを組み立てる際に、チューブの薄壁部分が互いに当接する。結晶の第２部分（すなわち残りの部分）は、実質的に一定の壁厚さを有するチューブの第２の複数を使用して組み立てられる。チューブの第２の複数は、チューブの第１の複数を包囲するように構成される。薄壁が当接する光学結晶の部分が除去されるまでこの組み立てられた光学結晶がエッチングされる。チューブの第１の複数が隣接して組み立てられているので、薄壁が当接する壁部をエッチングすることは、光学結晶の欠陥を形成する効果を有する。この欠陥が光学結晶のバンドギャップ内にある各波長を有する光モードを生じる、すなわちこれを支持若しくは伝搬するようにチューブの第１の複数が配列している。
【００１２】
本発明の第１の特徴による実施例において、最も近接した当接位置がラインによって接続される場合、当該ラインが連続して且つそれ自体が閉じるように、当接した薄壁が互いに関連して位置するようにチューブの第１の複数が構成されている。エッチングステップにおいて、この連続する閉じたライン内部のチューブの全てが光学結晶から除去される。好ましくは、チューブの第１の複数は、隣接（最も近隣）した薄壁の当接点を結ぶラインが対称形の幾何学的図形、例えば円若しくは多角形を形成するように構成される。
【００１３】
他の実施例において、チューブの第１の複数の各部材若しくは選択された部材はオフセット孔を有する。すなわち、各々対称形状を有する外側のチューブ壁及び内側のチューブ壁であるとき、各々は中心位置を有し、２つの中心位置は各々離間されて配置されている。各内壁及び外壁は、円形若しくは多角形からなるグループから選択され得る。１つの有利な選択は、外壁外面の六角形形状及び内壁内面の円形形状である。外周面の六角形形状は、チューブの細密充填積み上げ、すなわち実質的にエアギャップを有さない積み上げを与える。内周面の円形形状は多角形形状と比較して製造が相対的により簡単である。但し、チューブを作る押し出し法ではこの区別は適当でない。本発明の第１の特徴による更なる実施例において、チューブの第１の複数は、チューブの第２の複数の組成と異なる第１の組成を有する。２つのチューブタイプのそれぞれの第１及び第２の組成は異なるエッチング速度を有し、第１のエッチング速度が第２のエッチング速度よりも大である。すなわち、エッチング物質は、第２の組成の材料よりも速く第１の組成の材料を除去する。この構成において、より短いエッチング時間が光学結晶の欠陥を形成する際に使用され得る。
【００１４】
本発明の第２の特徴は、フォトニックバンドギャップ結晶導波路ファイバを製造する方法である。本発明の第２の特徴による方法の第１のステップは、光学結晶プリフォームが形成される本発明の第１の特徴における上記記載と同じである。導波路ファイバの所望の直径が達成されるまで、フォトニックバンドギャップ結晶導波路ファイバを形成するための追加のステップはプリフォームの断面積を減じることである。プリフォームのこの直径減少は、プリフォームの加熱及び線引きステップ等の公知のいくつかの技術を使用して達成される。選択肢として、プリフォームは加熱されて、一連の減寸ダイを通してもよい。減寸ダイ及び線引きの組合せは、フォトニックバンドギャップ結晶導波路ファイバの所望の直径を達成するために使用される。これらの技術は、多くの特許及び刊行物で詳述されているのでここでは更には議論しない。
【００１５】
本発明のこの特徴における実施例では、フォトニックバンドギャップ結晶導波路ファイバは、中心点の周りについて対称な欠陥を有する。導波路ファイバの欠陥の対称性は、組み立てステップ及びエッチングステップにおいて得られるプリフォームの欠陥の対称性から大部分において生じる。欠陥の対称性（これは鋭い内部方向への突起の実質的に存在しない内壁の内周面を含むと理解される）は、光散乱を減じ、フォトニックバンドギャップ結晶欠陥全体により均一なモード分布を与える。本実施例における欠陥がボイドであるので、欠陥はより小さい非線形の係数も有する。従来技術において公知であるように、全反射の原理に基づく光導波路ファイバと同様にフォトニックバンドギャップ結晶導波路ファイバの欠陥はコア領域として作用する。同様に、欠陥を包囲しているフォトニックバンドギャップ結晶は光モードを制限する故、全反射タイプ光導波路ファイバのクラッドに類似している。欠陥によって支持されるモードは、光学結晶のバンドギャップの範囲内にある各波長λを有する。
【００１６】
フォトニックバンドギャップ結晶導波路ファイバの実施例は、通常の形の外周を呈する。欠陥外周の規則性は、対向する２点を１対としたその間の相対的な距離を比較することによって計測することができる。対向する点は、１つの点から他の点まで移動する際に通る角度が180度であるという意味の互いに向かいに位置する外面上の点である。本実施例において、対向する一対の点の間の最も短い距離及び最も遠い距離は、支持されるモードの波長（λ）に等しい量だけ異なる。
【００１７】
本発明の第３の特徴は、壁によって互いに分離されている複数の開口部を有する光学結晶を形成するステップを含む光学結晶導波路ファイバプリフォームの製造方法である。開口部は、光学結晶を通って延びる。壁は、エッチングされて開口部を拡大する。開口部の複数のうちの開口部の１つのグループは、隣接するグループを形成して、第１のエッチング速度を呈する第１の組成を有する。開口部の第２のグループ、つまり実質的に前記複数の残りは、第１のグループを包囲し、第２のエッチング速度を呈する第２の組成を有する。より多くの材料がエッチングステップの間、開口部の第１のグループから除去されるように、第１のエッチング速度は第２のエッチング速度よりも大である。エッチングステップは、このように所望の光モード（電磁モード）を支持するように構成され得るフォトニックバンドギャップ結晶の欠陥を与える。
【００１８】
この第３の特徴による実施例において、開口部の第１及び第２のグループは、それぞれ第１及び第２の組成を有するチューブを組み立てることによって形成される。
【００１９】
この第３の特徴の更なる実施例において、光学結晶は押し出しで形成される。第１の組成の第１の量及び第２の組成の第２の量を有する物体を押し出す方法は、従来技術において周知である。例えば、中央に位置する第１の材料及びこの第１の材料を包囲する第２の材料を有するスラグは、本発明の第３の特徴の実施例によりフォトニックバンドギャップ結晶を形成するためにダイを介して押し込まれ得る。
【００２０】
本発明の追加の特徴及び効果は、後述する詳細な説明に記載され、一部分は当業者であれば詳細な説明から直ちに明らかになるであろうが、後述する詳細な説明、特許請求の範囲、添付の図面を含む本願明細書において記載されているように本発明を実践することによっても認識されるであろう。
【００２１】
前述の一般的な説明及び以下の詳細な説明は単に本発明の典型的な場合を述べているに過ぎず、請求された本発明の性質又は特徴を理解するための概要若しくはフレームワークを提供することを目的とすることを理解されたい。添付の図面は、本発明の更なる理解を提供するために含まれており、ここに取り入れられて本明細書の一部を構成する。図面は、本発明のさまざまな実施例を示し、詳細な説明と共に本発明の原理及び動作の説明を与える。
【発明を実施するための最良の形態】
【００２２】
本発明の現在の好適な実施例が詳細にされる。これらの実施例は添付の図面において示される。可能な限り、同じ引用符が同じ若しくは類似の部位を参照するために複数の図面に亘って使用されている。本発明のフォトニックバンドギャップ結晶導波路プリフォームの典型的な実施例を図１に示す。チューブ12及び14は、六角形状の外面及び円形状の内面10を有する。チューブ12及び14は本質的にチューブの当接しているエッジの間に空間の形成されていない六方細密充填構造に組み立てられる。内面10によって定義される円の中心位置は六角形の外面８によって定義される六角形のセンターからオフセットされている点において、アセンブリの内側部分のチューブ14は非対称である。チューブ12（６つのチューブだけを示している）は、チューブ14を包囲した複数のチューブを表し、内面10によって定義される円の中心が実質的に外面８によって定義される六角形と一致するという点において対称形である。
【００２３】
チューブ14の非対称性のため各チューブ14の３つの薄い壁部分４、４’及び４”が形成される。光学結晶の中心部16に対向して中心の薄壁４を配置することによって、最も近接するチューブ14の薄壁４”が他と当接するように、最も近接するチューブ14の薄壁４’は互いに当接する。エッチングステップの間、チューブ14の各薄壁４がまず除去される。除去される次の壁は、チューブ14の当接した壁４’及び４”の各セットである。本実施例において、エッチング速度が各々の壁で同じとなるように、複数のチューブ12及び14の各々の壁が同じ且つ実質的に均一な材料から形成される。多くの誘電材料を壁の材料として使うことができるが、シリカベースのガラスが壁材料として有利な選択である。これらの壁の除去は、光学結晶プリフォームから形成されるフォトニックバンドギャップ結晶導波路ファイバの最終的に所望のモードを支持するフォトニックバンドギャップ結晶の欠陥の形成を担う。光学結晶プリフォームを形成する際に、エッチングステップは、本発明による方法の実施例において２つの目的にかなう。光学結晶の欠陥を形成することに加えて、対称形チューブ12のエッチングは円形の外面10を拡大する。このことによって、ボイド（すなわちボイド部分である光学結晶の体積の一部分を増やす。ボイド部分を増やすことは、フォトニックバンドギャップ結晶導波路の性能の有利な変化を提供することができる。例えば、欠陥に限定されるモードパワーの一部分は、ボイド部分の増加と共に増加することができる。光学結晶を記載することにおいて用いられているようにボイドは、脱気若しくは空気を充填した孔を参照すると理解されたい。
【００２４】
図１の光学結晶を組み立てる際に、中心部16はチューブを出したままにしておくことから生じることがありえる。選択肢として、薄い壁のあるチューブ２は、中心部16の間隔部材として使われることができる。チューブはプリフォームを形成するためにチューブの複数を組み立てた後に除去され得る。若しくは、チューブはそのままにしてエッチングステップの間にエッチングされる。他の固定具や治具は、チューブ12及び14の複数の中心部16を形成するために使用される。
【００２５】
対称形のチューブ12の２つの実施例が図２に示される。第１の実施例において、内面10は、中心点６を有する円の境界線を画定する。外面８は、中心６を有する六角形を画定する。内面10を有する円及び外面８を有する六角形のそれぞれの中心６は、対称形のチューブ12を形成するために一致する。第２の実施例において、内面８は、再び円の外面である。外面18は、より大なる円を画定する。内周10を有する円及び外周18を有する円のそれぞれの中心６は、対称形のチューブ12を形成するために一致する。
【００２６】
非対称チューブ14を図示する２つの実施例が図３に示される。第１実施例において、内周面20は楕円形形状を有し、移動方向24に対して垂直な長軸22を有する。外面は、六角形８を画定する。楕円形の幾何学的図形の中心26は、六角形の中心６から移動している。中心６から中心26へ移動によって３つの薄壁４、４’及び４”を形成するように長軸22は外面８によって画定される六角形の一方と平行して整列配置される。
【００２７】
第２の実施例において、内周20はここでも楕円形を画定する。外面18は中心６を有する円の外周である。外周18を有する円の中心６は、楕円形の中心26に関して移動している。この外周の円形の対称性のため、この第２の実施例において、移動方向を記載する必要はない。しかしながら、第２の実施例によるチューブの組み立てにおいて、チューブ14の薄壁部分の中心が、実質的に直径に沿って対応するチューブ14の反対側になければならないことを理解されたい。この構成は、エッチングステップにおいて光学結晶の所望の部分にエッチングを与える。
【００２８】
光学結晶の中心領域の非対称チューブの使用から生じる利点は、図４及び５を比較することによって見出される。図４及び５は、欠陥16を包囲する対称形チューブ12のいくつかと光学結晶の欠陥16の図である。図４は、エッチングステップの後の光学結晶プリフォームを表す。ここではプリフォームは複数の対称形チューブだけを使用して組み立てられる。大なる突出部30は欠陥16に達し、欠陥内を伝搬する光を散乱させるように不規則な表面を形成する。線引きステップの間、プリフォームは公知の幾つかの装置及び方法を使用して、壁の材料を軟化させるために加熱されて延伸される。好適には、壁材料はガラスベースのシリカであるが、他のガラス若しくは結晶性の誘電材料も使われ得る。軟化した壁材料の表面張力は、突出部を欠陥16の中心から薄くするとともに後退させる。また、アーク形ボイド32は表面張力により部分的に埋められる。しかしながら、突出部30及びボイド32があるので、線引きの後のフォトニックバンドギャップ結晶導波路ファイバの欠陥表面は依然として全く不規則である。
【００２９】
対照的に、図５で表される光学結晶プリフォームは、本発明による光学結晶の中心部分に非対称チューブ14を使用して組み立てられる。エッチングステップの後、小さな突出34及びボイドくぼみ36を残さずに当接している薄壁がエッチングされた。線引きステップの間、小さな突出部34が実質的に消失して、表面張力によって壁材料の中へと戻される。また、六角形を包囲する内部投影角38及び六角形を包囲する外部の投影点36は線引きステップの間に滑らかにされ、滑らかで及び略円形の欠陥表面を有するフォトニックバンドギャップ結晶導波路ファイバを形成する。図５のエッチングされたプリフォームを線引きして生じるなめらかな略円形の欠陥表面では、図４に表された欠陥と比較して光散乱量が非常に少ないのである。
【００３０】
図５の欠陥16は、例えばチューブ12と同様に、対称形チューブを使用しても達成され得るが、チューブ12よりも高いエッチング速度を有する材料から作られ得る。
【００３１】
図５にて図示するように本発明によるプリフォームを達成する更なる代替方式は、欠陥部を包囲する光学結晶の部分を形成する材料よりも高いエッチング速度を有する欠陥領域16の材料を使用したプリフォームを押し出すことである。
【００３２】
チューブ構造若しくは組成の他の組合せが使用されると、優先してエッチングされる光学結晶の領域を提供すると理解されるであろう。例えば、欠陥領域16を形成するチューブは、実質的にいかなる内・外の幾何学的図形の薄い壁のチューブであってもよい。
【００３３】
本発明のさまざまなモディフィケーション及びバリエーションが本発明の精神と範囲から逸脱することなく、作られ得ることは、当業者にとって明らかである。故に、本発明は、添付の特許請求の範囲及びそれらの均等の範囲内で与えられる本発明のモディフィケーション及びバリエーションを含むことを意図される。
【図面の簡単な説明】
【００３４】
【図１】本発明によるエッチングステップ前のチューブのアセンブリの図である。
【図２】光学結晶プリフォームの組み立てに使用される対称形のチューブの図である。
【図３】光学結晶プリフォームの組み立てに使用される非対称チューブの図である。
【図４】エッチングステップの後の対称形チューブ若しくは押出し成形された光学結晶ボディを使用した光学結晶アセンブリの図である。
【図５】エッチングステップの後の対称形チューブ若しくは押出し成形された光学結晶ボディによって包囲された非対称チューブを使用した光学結晶アセンブリの図である。
【国際公開パンフレット】
2004533638.tif 000002
2004533638.tif 000003
2004533638.tif 000004
2004533638.tif 000005
2004533638.tif 000006
2004533638.tif 000007
2004533638.tif 000008
2004533638.tif 000009
2004533638.tif 000010
2004533638.tif 000011
2004533638.tif 000012
2004533638.tif 000013
2004533638.tif 000014
2004533638.tif 000015
2004533638.tif 000016
2004533638.tif 000017
2004533638.tif 000018
2004533638.tif 000019
【国際公開パンフレット（コレクトバージョン）】
2004533638.tif 000020
【国際調査報告】
2004533638.tif 000021
2004533638.tif 000022
2004533638.tif 000023